РАСТВОР ФОСФАТИРОВАНИЯ С ПЕРЕКИСЬЮ ВОДОРОДА И ХЕЛАТООБРАЗУЮЩИМИ КАРБОНОВЫМИ КИСЛОТАМИ

1. Кислый водный раствор фосфатирования, содержащий:
от 0,2 до 3 г/л ионов двухвалентного цинка,
3-
4
от 3 до 50 г/л ионов фосфата, в расчете на РО ,
от 15 до 50 мг/л перекиси водорода или эквивалентное количество вещества, отщепляющего перекись водорода,
от 0,3 до 1,5 г/л одной или нескольких алифатических хелатообразующих карбоновых кислот, содержащих от 2 до 7 атомов углерода,
с содержанием в нем свободной кислоты максимально один пункт.
2. Раствор фосфатирования по п.1, отличающийся тем, что алифатическая хелатообразующая карбоновая кислота содержит, по меньшей мере, две карбоксильные группы, а также, по меньшей мере, одну гидроксильную группу, не являющуюся частью карбоксильной группы.
3. Раствор фосфатирования по п.2, отличающийся тем, что алифатическая хелатообразующая карбоновая кислота является выбранной из тартроновой кислоты, яблочной кислоты, винной кислоты и лимонной кислоты.
4. Раствор фосфатирования по п.1, отличающийся тем, что он содержит от 20 до 35 мг/л перекиси водорода или эквивалентное количество вещества, отщепляющего перекись водорода.
5. Раствор фосфатирования по п.1, отличающийся тем, что он содержит дополнительно один или несколько следующих катионов:
от 0,1 до 4 г/л двухвалентного марганца,
от 0,2 до 2,5 г/л двухвалентного магния,
от 0,2 до 2,5 г/л двухвалентного кальция,
от 0,002 до 0,2 г/л двухвалентной меди,
от 0,1 до 2 г/л двухвалентного кобальта,
от 0,1 до 2,5 г/л двухвалентного никеля.
6. Раствор фосфатирования по п.5, отличающийся тем, что он содержит от 0,1 до 4 г/л ионов марганца, от 0,002 до 0,2 г/л ионов меди и не более 0,05 г/л ионов никеля.
7. Раствор фосфатирования по п.5, отличающийся тем, что он содержит от 0,1 до 4 г/л ионов марганца и от 0,1 до 2,5 г/л ионов никеля.
8. Раствор фосфатирования по п.1, отличающийся тем, что он содержит от 0,4 до 2 г/л, предпочтительно, от 0,5 до 1,5 г/л ионов цинка.
-
9. Раствор для фосфатирования по одному из пп.1-8, отличающийся тем, что он содержит дополнительно свободный и/или комплексно связанный фторид в количестве до 2,5 г/л общего фторида, из этого количества до 750 мг/л свободного фторида, соответственно в расчете на ионы фтора F.
10. Водный концентрат, который после разбавления водой с фактором между 10 и 100 и, при необходимости, регулирования содержания свободной кислоты до величины максимум один пункт, показателя рН до рабочих пределов между 2,7 и 3,6 и регулирования концентрации перекиси водорода или вещества, отщепляющего перекись водорода, образует раствор фосфатирования по одному или нескольким пп.1-9.
11. Способ фосфатирования металлических поверхностей из стали, оцинкованной или оцинкованной легированной стали и/или из алюминия, в котором металлические поверхности приводят в контакт с раствором фосфатирования согласно одному или нескольким пп.1-9 распылением или окунанием или их комбинацией в течение времени между 3 с и 8 мин.